(57)【要約】非晶質アルミノケイ酸塩類を開示する。これらの非晶質アルミノケイ酸塩類は、表面積が高く、吸油量が低く、全細孔容積のうちの有意の割合がミクロ孔から生じるものであることを特徴とする。これらの非晶質アルミノケイ酸塩類は、種々の塗料およびコーティング用途として用いることができ、結果として得られる乾燥被膜また固体被膜により周囲空気からＶＯＣを除去することが可能である。【特許請求の範囲】
【請求項１】
結合剤、液体、および非晶質アルミノケイ酸塩粒子を含むコーティング組成物であって、
該非晶質アルミノケイ酸塩粒子は、
（ｉ）ＢＥＴ表面積が約１２０ｍ２／ｇ〜約４５０ｍ２／ｇの範囲にあり、
（ｉｉ）吸油量が約１５０ｃｃ／１００ｇ以下であり、
（ｉｉｉ）細孔容積が、約０．１８ｃｃ／ｇ〜約０．６ｃｃ／ｇの範囲にあり、かつ、
（ｉｖ）孔径が５０Å未満の細孔であるミクロ孔容積が前記細孔容積の約１０％〜約８０％であることを特徴とする、コーティング組成物。
【請求項２】
前記非晶質アルミノケイ酸塩粒子は、さらに、
ＢＥＴ表面積が約１２０ｍ２／ｇ〜約４００ｍ２／ｇの範囲にあり、
吸油量が約５０ｃｃ／１００ｇ〜約１５０ｃｃ／１００ｇの範囲にあり、
細孔容積が約０．２ｃｃ／ｇ〜約０．５ｃｃ／ｇの範囲にあり、かつ、
ミクロ孔容積が、前記細孔容積の約１５％〜約７５％であることを特徴とする、
請求項１に記載の組成物。
【請求項３】
前記非晶質アルミノケイ酸塩粒子は、さらに、ＣＴＡＢ表面積が約３０ｍ２／ｇ〜約１１０ｍ２／ｇの範囲にあることを特徴とする、請求項１に記載の組成物。
【請求項４】
前記非晶質アルミノケイ酸塩粒子はアルミノケイ酸ナトリウム粒子を含む、請求項１に記載の組成物。
【請求項５】
前記組成物は、ホルムアルデヒドの浄化効率のレベルが７５％以上で中国ＪＣ／Ｔ１０７４−２００８標準試験に合格し、
前記組成物は、ホルムアルデヒドの浄化効率の持続性のレベルが６０％以上で中国ＪＣ／Ｔ１０７４−２００８標準試験に合格する、請求項１〜４のいずれか一項に記載の組成物。
【請求項６】
前記組成物は、トルエンの浄化効率のレベルが３５％以上で中国ＪＣ／Ｔ１０７４−２００８標準試験に合格し、
前記組成物は、トルエンの浄化効率の持続性のレベルが２０％以上で中国ＪＣ／Ｔ１０７４−２００８標準試験に合格する、請求項１〜４のいずれか一項に記載の組成物。
【請求項７】
基板をコーティングする方法であって、
（ａ）請求項１〜４のいずれか一項に記載のコーティング組成物を提供すること、
（ｂ）前記組成物を前記基板の表面に塗布すること、かつ、
（ｃ）前記基板上で前記組成物を乾燥または硬化させること、を含む方法。
【請求項８】
請求項１〜４のいずれか一項に記載のコーティング組成物から生成したドライコーティング。
【請求項９】
前記コーティングの厚さは約５μｍ〜約３００μｍの範囲である、請求項８に記載のコーティング。
【請求項１０】
前記コーティングは、ホルムアルデヒドの浄化効率のレベルが７５％以上で中国ＪＣ／Ｔ１０７４−２００８標準試験に合格し、
前記コーティングは、ホルムアルデヒドの浄化効率の持続性のレベルが６０％以上で中国ＪＣ／Ｔ１０７４−２００８標準試験に合格する、請求項８に記載のコーティング。
【請求項１１】
前記コーティングは、トルエンの浄化効率のレベルが３５％以上で中国ＪＣ／Ｔ１０７４−２００８標準試験に合格し、
前記コーティングは、トルエンの浄化効率の持続性のレベルが２０％以上で中国ＪＣ／Ｔ１０７４−２００８標準試験に合格する、請求項８に記載のコーティング。
【請求項１２】
請求項８に記載のコーティングで少なくとも部分的に被覆された基板を備える製品であって、前記基板は、金属、コンクリート、木材、紙、プラスチック、またはそれらの組み合わせを含む、製品。
【請求項１３】
室内環境からＶＯＣを除去する方法であって、
請求項８に記載のコーティングで少なくとも部分的に被覆された室内面を提供する工程と、
ＶＯＣを前記室内面に接触させる工程とを含み、
前記室内環境内の前記ＶＯＣの少なくとも一部を前記コーティングにより吸収させる、方法。
【請求項１４】
気流からＶＯＣを除去する方法であって、
請求項８に記載のコーティングで少なくとも部分的に被覆された繊維を含むフィルタに、ＶＯＣの少なくとも一部を当該繊維に接触させ、かつ、フィルタに流入させるのに十分な条件下で気流を通過させることにより、該気流からＶＯＣを除去する、方法。
【請求項１５】
（ｉ）ＢＥＴ表面積が約１２０ｍ２／ｇ〜約４５０ｍ２／ｇの範囲にあり；
（ｉｉ）吸油量が約１５０ｃｃ／１００ｇ以下であり；
（ｉｉｉ）細孔容積が約０．１８ｃｃ／ｇ〜約０．６ｃｃ／ｇの範囲にあり；および
（ｉｖ）孔径が５０Å未満の細孔であるミクロ孔の容積が、前記細孔容積の約１０％〜約８０％であることを特徴とする、非晶質アルミノケイ酸塩粒子。
【請求項１６】
前記ＢＥＴ表面積が、約１２０ｍ２／ｇ〜約４００ｍ２／ｇの範囲であり；
前記吸油量が、約５０ｃｃ／１００ｇ〜約１５０ｃｃ／１００ｇの範囲にあり；
前記細孔容積が、約０．２ｃｃ／ｇ〜約０．５ｃｃ／ｇの範囲にあり；および
前記ミクロ孔容積が、前記細孔容積の約１５％〜約７５％である、
請求項１５に記載の非晶質アルミノケイ酸塩粒子。
【請求項１７】
ＣＴＡＢ表面積が約３０ｍ２／ｇ〜１００ｍ２／ｇの範囲にあることをさらなる特徴とする、請求項１５に記載の非晶質アルミノケイ酸塩粒子。
【請求項１８】
前記非晶質アルミノケイ酸塩粒子はアルミノケイ酸ナトリウム粒子を含む、請求項１５に記載の非晶質アルミノケイ酸塩粒子。
【請求項１９】
請求項１５〜１８のいずれか一項に記載のアルミノケイ酸塩粒子で少なくとも部分的に被覆された基板を含む製品であって、前記基板は、金属、コンクリート、木材、紙、プラスチック、またはそれらの組み合わせを含む、製品。
【請求項２０】
気流からＶＯＣを除去する方法であって、
請求項１５〜１８のいずれか一項に記載のアルミノケイ酸塩粒子で少なくとも部分的に被覆した繊維を含むフィルタに、前記ＶＯＣの少なくとも一部を当該繊維に接触させ、かつ、前記フィルタに流入させるのに十分な条件下で前記気流を通過させることにより、気流からＶＯＣを除去する方法。
【発明の詳細な説明】
【技術分野】
【０００１】
合成非晶質アルミノケイ酸ナトリウムは、一般に、ペイント（塗料）、コーティング、および体質顔料等の顔料他の用途に用いられている。例えば、アルミノケイ酸ナトリウムの市販品であるＺｅｏｌｅｘ（登録商標）３２３およびＺｅｏｌｅｘ（登録商標）３３０等は、内装建築用塗料としての不透明性、白色度、明度、艶消し度、および摩耗抵抗に優れる。一般に、これらの用途において用いられるアルミノケイ酸塩は、２％〜１０％のレベルで用いられる。近年、室内空気における揮発性有機化合物（volatile organic compounds （ＶＯＣ））、およびこれら化合物に関連した潜在的な健康への影響への関心が高まっている。事実、米国環境保護庁の指摘によれは、省エネルギーおよび気密性に重点を置いた建築構造の発達により、室内空気ＶＯＣが外気と比較して２〜５倍増加している。残念ながら、室内ＶＯＣ源としては数多くのものがあり、例えば、家具、カーペット、およびその他の敷物、断熱材および家財道具等の他の建築材等が挙げられる。室内に存在する主なＶＯＣとしては、アルデヒド（例えばホルムアルデヒド）およびトルエンが挙げられる。このような室内ＶＯＣに対する懸念があるため、これらの汚染物質を除去するための製品が開発されてきている。このような製品の例としては、例えば、ＶＯＣに対して反作用し、またはＶＯＣを吸収してＶＯＣを空気から除去する作用物質（agents）を含有する塗料やコーティングが挙げられる。結晶アルミノケイ酸塩ゼオライト等の分子篩（モレキュラーシーブ）が同様の用途において評価されているが、出願人はいかなる特定の理論によっても束縛されることを望まないものの、ＶＯＣ除去においては結晶性および大きな輸送孔が重要であると考えられ、これらの物質は、結晶性を有することおよび大きな輸送孔（メソ孔およびマクロ孔）が欠如することにより、性能に乏しい場合があると考えている。加えて、このような結晶性物質は、ＴｉＯ２体質顔料としては機能せず、また不透過率を改善させることもなく、コーティング用配合物を不安定にする場合がある。
【発明の概要】
【発明が解決しようとする課題】
【０００２】
つまり、室内表面に塗料やコーティング、およびそれらに含有される非晶質アルミノケイ酸塩により、空気中または室内環境に存在する一定のＶＯＣを吸収してＶＯＣレベルを削減または減少させることができれば、有益である。したがって、本発明はこれらを目的としてなされたものである。
【０００３】
本摘要は、各概念から選択したものを簡略化した形で紹介するものであり、その詳細については以下の発明の詳細な説明においてさらに詳述する。本摘要は、請求項に記載した対象に必要な特徴または不可欠な特徴を認定することを意図したものではないし、請求項に記載された対象の範囲を限定するために用いることを意図したものでもない。
【課題を解決するための手段】
【０００４】
本明細書には、非晶質アルミノケイ酸塩粒子が開示され記載される。本発明の種々の態様によれば、そのような非晶質アルミノケイ酸塩粒子は、（ｉ）ＢＥＴ表面積が約１２０ｍ２／ｇ〜約４５０ｍ２／ｇの範囲にあり、（ｉｉ）吸油量が約１５０ｃｃ／１００ｇ以下であり、（ｉｉｉ）ミクロ孔容積が約０．１８ｃｃ／ｇ〜約０．６ｃｃ／ｇの範囲にあり、かつ、（ｉｖ）孔径が５０Å未満の細孔であるミクロ孔の容積が、細孔容積の約１０％〜約８０％であることを特徴とするものである。
【０００５】
また、本明細書においては、塗料配合物等のコーティング組成物であって、上記の非晶質アルミノケイ酸塩粒子を含有するものが開示される。そのようなコーティング組成物の一例として、結合剤、液体、および本明細書に開示の非晶質アルミノケイ酸塩粒子を含むものを挙げることができる。結果として生じる、非晶質アルミノケイ酸塩粒子を含有するドライコーティングは、意外にも、周囲空気または周囲環境から揮発性有機化合物（ＶＯＣ）を除去することができる。
【０００６】
上記の発明の概要および以下の詳細な説明は、いずれも、例を挙げて説明するものにすぎない。よって、先の発明の概要および以下の詳細な発明は限定的と解すべきではない。さらに、本明細書に記載した以外の特徴または変形例を追加することもできる。例えば、一定の態様は、発明の詳細な説明に記載した種々の特徴組み合わせおよび部分的組み合わせを対象としてもよい。
【０００７】
＜定義＞
本明細書において使用する用語の意味をより明確なものとするため、以下に各定義を示す。別段の指示がない限り、以下の各定義は本開示について適用可能である。本開示において用いられているが明細書中において特に定義されていない用語については、ＩＵＰＡＣ化学術語便覧（IUPAC Compendium of Chemical Terminology）、第２版（１９９７年）からの定義を、本明細書において適用する他の開示または定義と矛盾しない限りにおいて、また、当該定義を適用した請求項が不明確または実行不能とならない限りにおいて、適用することができる。本明細書において参照により援用する文献による定義または語法が本明細書において規定した定義または語法と矛盾するときは、本明細書における定義または語法を優先する。
【０００８】
本明細書において、組成物および方法が種々の成分またはステップを「含む（comprising）」として説明しているが、各組成物および方法は、特に明記しない限り、種々の各成分または各ステップ「から本質的になる（consist essentially of）」または「からなる（consist of）」ものとすることができる。例えば、本発明の態様に適合するコーティング組成物は、（１）非晶質アルミノケイ酸塩粒子、（２）結合剤、および（３）液体を含み、または、（１）、（２）、（３）から本質的になりうるものであり、または、（１）、（２）、（３）からなりうるものとすることができる。
【０００９】
不定冠詞「ａ」、「ａｎ」、および定冠詞「ｔｈｅ」を付した名詞は、特に明記しない限り、それぞれ、例えば、「少なくとも一つ」等であることを示すものであり、複数の選択肢をも含むことを意図したものである。
【００１０】
全体を通して、ケミカルエンジニアリングニュース（Chemical and Engineering News）、６３（５）、２７（１９８５年）において公表された元素周期表に示される命番方式を用いて各族元素を示している。場合により、ある族の元素を、その族に付与された一般名を用いて示すことができる。例えば、第１族元素についてアルカリ金属、第２族元素についてアルカリ土類金属、等とすることができる。
【００１１】
本明細書において用いる用語「接触させる」とは、配合し、混合し、スラリー化し、溶解し、反応し、処理し、または、いくつかの別の方法により、または任意の好適な方法により接触または混合することのできる各材料または各成分に対して言及するものである。これらの各材料または成分は、特に明記しない限り、任意の順序で、任意の方法で、任意の期間にわたり、接触させることができる。
【００１２】
本発明の実施または試験に際しては、本明細書に開示する方法、装置、および材料と同様または等価のものを任意に用いることができるが、本明細書においてはその一般的な方法、装置、および材料について説明する。
【００１３】
本明細書において言及するすべての刊行物および特許は、例えば、当該刊行物等に記載された各構成概念および方法論であって、本発明と組み合わせて使用しうるものを記載または開示することを目的として、本明細書において参照により援用する。本文を通して検討した刊行物は、専ら本願の出願日前の開示内容を示すことを目的としたものである。本明細書におけるいかなる記載も、本発明者らが、先行発明に基づきこのような開示を予見する権利がないこと自認するものであると解釈すべきではない。
【００１４】
本出願人は、本発明における範囲のうちいくつかの類型を開示する。本出願人が任意の類型の範囲を開示または請求するときの本出願人の意図は、そのような範囲が合理的に包含しうる可能な数、例えば、本明細書において包含される当該範囲の各終点および任意の部分的な範囲（サブレンジ）および各サブレンジの組み合わせを含むことを意図している。代表的な例として、非晶質アルミノケイ酸塩粒子のＢＥＴ表面積を、本発明の種々の態様において特定の範囲とすることができる。ＢＥＴ表面積が約１２５ｍ２／ｇ〜約２２４ｍ２／ｇの範囲とすることができるとの開示により、本出願人は、この表面積が当該範囲内であればいかなるものであってもよいことを意図しており、例えば、約１２５ｍｇ２／ｇ、約１３０ｍｇ２／ｇ、約１４０ｍｇ２／ｇ、約１５０ｍｇ２／ｇ、約１６０ｍｇ２／ｇ、約１７０ｍｇ２／ｇ、約１８０ｍｇ２／ｇ、約１９０ｍｇ２／ｇ、約２００ｍｇ２／ｇ、約２１０ｍｇ２／ｇ、約２２０ｍｇ２／ｇと同等とすることができる。加えて、当該表面積は、約１２５ｍ２／ｇ〜２２５ｍ２／ｇの範囲であってもよく（例えば、約１２５ｍ２／ｇ〜約２００ｍ２／ｇ）、これは、約１２５ｍ２／ｇ〜約２２５ｍ２／ｇ間にある各範囲の任意の組み合わせ（例えば、表面積は１２５ｍ２／ｇ〜１５０ｍ２／ｇまたは約１７５ｍ２／ｇ〜約２１５ｍ２／ｇの範囲とすることができる）をも含む。同様に、本明細書に開示した他の全ての範囲についても上記と同様に解釈されるべきである。
【発明を実施するための形態】
【００１５】
本明細書において、非晶質アルミノケイ酸塩粒子、非晶質アルミノケイ酸塩粒子を生成する方法、および非晶質アルミノケイ酸塩粒子を用いた塗料、コーティング、および他の製品を開示する。
【００１６】
出願人は、意外にも、本明細書において開示および記載する非晶質アルミノケイ酸塩粒子を塗料またはコーティングまたは他の製品に用いることにより、有害なＶＯＣ等（例えば、ホルムアルデヒド、炭化水素等）を周囲空気または大気から吸収および／または除去することができ、例えば室内空気質を向上することを見出した。また、出願者らは、さらに意外にも、高表面積、低吸油量、および特定の細孔容積およびミクロ孔容積特性を有することを特徴とする非晶質アルミノケイ酸塩粒子を用いることにより、これらの有益な特性が達成できることも見出した。
【００１７】
＜非晶質アルミノケイ酸塩粒子＞
本発明の各態様による非晶質アルミノケイ酸塩粒子は、（ｉ）ＢＥＴ表面積が約１２０ｍ２／ｇ〜約４５０ｍ２／ｇの範囲にあること、（ｉｉ）吸油量が約１５０ｃｃ／１００ｇ以下であること、（ｉｉｉ）細孔容積が約０．１８ｃｃ／ｇ〜０．６ｃｃ／ｇの範囲にあること、かつ（ｉｖ）孔径が５０Å未満の細孔であるミクロ孔の容積が、細孔容積の約１０％〜約８０％であることを特徴とすることができる。さらなる態様等において、本発明によるアルミノケイ酸塩粒子は、以下に記載の特徴または特性のいずれかを、自由に組み合わせて有することもできる。
【００１８】
一態様において、アルミノケイ酸塩粒子の表面積を比較的高くすることができる。多くの場合、ＢＥＴ表面積を、約１２０ｍ２／ｇ〜約４００ｍ２／ｇ、約１２０ｍ２／ｇ〜約３５０ｍ２／ｇ、または約１２０ｍ２／ｇ〜約２５０ｍ２／ｇの範囲内とすることができる。さらなる態様において、ＢＥＴ表面積は、約１２５ｍ２／ｇ〜約４２５ｍ２／ｇ、約１２５ｍ２／ｇ〜約３７５ｍ２／ｇ、約１２５ｍ２／ｇ〜約３５０ｍ２／ｇ、約２５０ｍ２／ｇ〜約４００ｍ２／ｇ、または約２５０ｍ２／ｇ〜約３７５ｍ２／ｇの範囲等とすることができる。ＢＥＴ表面積についての他の適正な範囲は本開示から容易に明らかである。
【００１９】
一態様において、アルミノケイ酸塩粒子の吸油量を比較的低くすることができる。例えば、吸油量は、約３０ｃｃ／１００ｇ〜約１５０ｃｃ／１００ｇの範囲とすることができる。代案として、吸油量を、約５０ｃｃ／１００ｇ〜約１５０ｃｃ／１００ｇ；または、約４０ｃｃ／１００ｇ〜約１００ｃｃ／１００ｇ；または、約５０ｃｃ／１００ｇ〜約１００ｃｃ／１００ｇ；または、約３０ｃｃ／１００ｇ〜約９０ｃｃ／１００ｇ；または、約４０ｃｃ／１００ｇ〜約１２５ｃｃ／１００ｇ；または、約４５ｃｃ／１００ｇ〜約８５ｃｃ／１００ｇの範囲とすることができる。吸油量についての他の適正な範囲は本開示から容易に明らかである。
【００２０】
アルミノケイ酸塩粒子の細孔容積は特に限定されない。しかしながら、細孔容積（すなわち、孔径を問わない全ての細孔容積）は、多くの場合、約０.１８ｃｃ／ｇ〜約０．６ｃｃ／ｇの範囲、例えば、約０．２ｃｃ／ｇ〜約０．６ｃｃ／ｇ、約０．２ｃｃ／ｇ〜約０．５ｃｃ／ｇ、約０．２ｃｃ／ｇ〜０．４ｃｃ／ｇ、約０．１８ｃｃ／ｇ〜約０．４ｃｃ／ｇ、約０．２ｃｃ／ｇ〜約０．３５ｃｃ／ｇ、約０．１８ｃｃ／ｇ〜約０．３８ｃｃ／ｇ、又は約０．２ｃｃ／ｇ〜０．３ｃｃ／ｇ等となりうる。細孔容積についての他の適正な範囲は本開示から容易に明らかである。
【００２１】
一態様において、アルミノケイ酸塩粒子のミクロ孔径率、すなわち、孔径が５０Å未満の細孔からなる細孔容積の比を比較的大きくすることができる。一態様において、孔径が５０Å未満の細孔であるミクロ孔の容積は、細孔容積（すなわち、全細孔容積）の約１０％〜約８０％か、または約１０％〜約７０％とすることができる。別の態様において、ミクロ孔容積は、細孔容積の約１０％〜約６０％、または約１５％〜約６０％の範囲とすることができる。さらに別の態様において、ミクロ孔容積は、細孔容積の約１５％〜約７５％、または約１５％〜約６５％とすることができる。また別の態様において、ミクロ孔容積は、細孔容積の約２０％〜約７０％、または約２０％〜約６０％とすることができる。孔径が５０Å未満のミクロ孔から生じる細孔容積率についての、他の適正な範囲は本開示から容易に明らかである。
【００２２】
一態様において、アルミノケイ酸塩粒子のＣＴＡＢ表面積を約３０ｍ２／ｇ〜約１１０ｍ２／ｇ、約３０ｍ２／ｇ〜約１０５ｍ２／ｇ、または約３０ｍ２／ｇ〜約１００ｍ２／ｇの範囲とすることができる。さらなる態様において、ＣＴＡＢ表面積を約３５ｍ２／ｇ〜約１１０ｍ２／ｇ、約３５ｍ２／ｇ〜約１０５、約４０ｍ２／ｇ〜１１０ｍ２／ｇ、約４０ｍ２／ｇ〜約１０５ｍ２／ｇ、または約４５ｍ２／ｇ〜約１１０ｍ２／ｇの範囲等とすることができる。ＣＴＡＢ表面積についての、他の適正な範囲は本開示から容易に明らかである。
【００２３】
アルミノケイ酸塩粒子は、一態様において、アルカリ金属アルミノケイ酸塩粒子を含みうる。別の態様において、アルミノケイ酸塩粒子はアルミノケイ酸ナトリウム粒子を含みうる。さらに別の態様において、アルミノケイ酸塩粒子は、アルカリ土類金属で修飾したアルカリ金属アルミノケイ酸塩粒子を含みうる。さらに別の形態において、アルミノケイ酸塩粒子は、アルミノケイ酸ナトリウムマグネシウム粒子を含みうる。さらには、アルミノケイ酸塩粒子の混合物または組み合わせ等、例えば、アルカリ金属アルミノケイ酸塩粒子（例えば、アルミノケイ酸ナトリウム等）とアルカリ土類金属で修飾したアルミノケイ酸塩粒子（例えば、アルミノケイ酸ナトリウムマグネシウム等）との混合物または組み合わせを用いることができる。
【００２４】
これらの態様および他の各態様において、アルミノケイ酸塩粒子（例えば、アルカリ金属アルミノケイ酸塩および／またはアルカリ土類金属で修飾したアルカリ金属アルミノケイ酸塩）は非晶質であり、合成品とすることができる。よって、非晶質アルミノケイ酸塩粒子は合成非晶質アルミノケイ酸塩粒子とすることができる。
【００２５】
アルミノケイ酸ナトリウム等の合成アルカリ金属ケイ酸塩は、一般に、ミョウバンをアルカリ金属ケイ酸塩と反応させることにより生成する。結果として生じる生成物におけるシリカ／アルミナ分子比は、通常、約１１である。この種の非晶質生成物は既知である。例えば、非晶質生成物は、ＺＥＯＬＥＸ（登録商標）の商標のもとにＪ・Ｍ・フーバー・コーポレーションにより販売されている。これらの一般的な生成物の具体例およびその製法は米国特許第２，７３９，０７３号明細書、同第２，８４３，３４６号明細書、および同第３，５８２，３７９号明細書に記載されているが、これらの文献はその全体を参照により本明細書に援用する。
【００２６】
アルミノケイ酸塩は、その形成後、特定の最終用途のため随意に、湿式粉砕（例えば、ビーズ式粉砕）、および／または乾式粉砕（例えば、ハンマー式粉砕）、および／または乾燥（例えば、噴霧乾燥）することができることが当業者には認識されるであろう。
【００２７】
＜非晶質アルミノケイ酸塩を用いる組成物および物品＞
本発明は、また、本明細書に開示の非晶質アルミノケイ酸塩粒子（および、それらの個々の表面積、吸油量、細孔容積、およびミクロ孔容積等の特性または特徴）のいずれかを含有する任意の組成物、配合物、および製品に関するものであり、かつそれらを包含するものである。
【００２８】
よって、本発明の一態様における組成物は、液体および本明細書に開示の非晶質アルミノケイ酸塩粒子を含むことができる。この「液体」は、標準温度（２５℃）および標準気圧（１ａｔｍ）において、（固体または気体ではなく）液体である任意の化合物、例えば純粋化合物とすることができる。本明細書において、液体を希釈液ともいう。水は、本明細書において企図する液体または希釈液の実例であり、（例えば、脂肪族炭化水素、芳香族炭化水素等の）多くの有機溶媒も同様であることは当業者には理解されるであろう。
【００２９】
本発明によれば、コーティング組成物（塗料配合物等を含む）を提供する。特定の態様において、これらの組成物は、結合剤（多くの場合ビヒクルと呼ばれ、例として、アクリル酸、アクリル酸ビニル（ポリ酢酸ビニル）、またはアクリルスチレン樹脂、ポリウレタン分散体、溶液ポリマー分散体、およびそれらの組み合わせが挙げられる）、液体（例えば、水または有機溶媒）、および本明細書に開示の非晶質アルミノケイ酸塩粒子のいずれかを含みうる。任意選択で、コーティング組成物（塗料配合物を含む）には、所望の特性に応じて、種々の添加剤を含むことができる。
【００３０】
塗料配合物は、一般に、４つの主成分、すなわち、顔料、結合剤、液体、および添加剤を含有する。これらの成分のいずれかまたは全部は単一成分であっても多成分であってもよい。顔料は、塗料を着色することができ、また塗料を不透明にすることができる。顔料は、鉱物由来または有機由来であるが、一部の顔料は人工的に生成される。一部の顔料は、定型性を全く、またはほとんど有さないため、より強固な、しかし同時に透明な、物質またはベースに固定しなければならない。「主要」顔料により、着色がなされ、不透明性（不透明な被覆）が生じる。最も一般的な主要顔料は酸化チタニウムであり、色は白色であり、ラテックスおよび油系塗料等において使用される。
【００３１】
従来、顔料により、塗料の隠蔽性を向上させることもできる。特殊顔料または体質顔料を用いて、安価で、塗料に定形性を与えることができる。体質顔料は、多くの場合、それが摩耗耐性、汚染性、および白亜化抵抗性等の特性に与える影響によって選択する。これらの目的のため、ミョウバンまたはクレイをしばしば用いる。これらの顔料を塗料に添加して、濃度等一定の特徴、および一定水準の光沢および耐性を得る。これらの天然物を採掘および浄化して、塗料配合物に用いる。例えば、炭酸カルシウム、タルク、クレイ等の顔料は、塗料配合物において広く用いられている。
【００３２】
結合剤は顔料を保持し、かつそれを表面に付着させる。結合剤組成物は一つ以上の成分を有してもよい。ラテックス塗料においては、多くの場合、ラテックス樹脂を結合剤とすることができる。ラテックス塗料においてもっとも一般的には、結合剤は、アクリル酸１００％、アクリル酸ビニル（ポリビニルアセテート）１００％、またはスチレン化アクリル酸１００％、とすることができる。顔料粒子は、一般に、不溶性であり、結合剤中で懸濁液を形成する。結合剤は顔料を「結合し」、乾燥時には強靭な連続膜を形成する。そして、上述したように、塗料を所望の表面に付着させる。加えて、アクリル１００％の結合剤を使用することで、ウェット時の接着力が最大となり、未加工のメーソンリ（石工）上に塗布した塗料について耐ブリスター性および耐剥離性、防かび性および防汚性が得られ、耐アルカリ性が得られることが従来から分かっている。
【００３３】
液体は顔料および結合剤を保持し、この液体は、蒸発する塗料配合物の一部である。液体は、塗料配合物を液状に維持して塗布しやすくする役割を担う。一旦表面に塗布すると液体は蒸発し、均一な膜が残り、それはその後乾燥して保護コーティングとなる。結合剤の可溶性に応じて好適な液体を決定することができる。一般に、油系塗料およびアルキド塗料等においては、液体は塗料用薄め液（シンナー）とすることができ、ラテックス塗料等においては、液体は水であることが一般的である。従来より、固体百分率で測定した液体の含有量が少なく固形分（すなわち、顔料および結合剤）の含有量が多いほど高品質塗料とされる。
【００３４】
添加剤は低水準で用いる原材料であり、限定はしないが、例えば、防かび性、流れ性およびレベリング性、耐スパッタ性等の基本性質を与えるものである。従来の塗料配合物において用いられる一般的な添加剤としては、レオロジー改質剤、表面活性剤、消泡剤、合体剤（コアレッセント）、および殺生物剤等が挙げられる。他の多くの添加剤が当該技術分野において周知であり、これらを適宜用いることにより所望の特性を有する塗料を作成することができる。
【００３５】
種々の種類の光沢、すなわち、「輝き」または艶を有する塗料配合物を生成する様々な手法が当該技術分野において知られている。例えば、顔料の水準を徐々に増加することにより、および／または粒子の大きい顔料を用いることにより、例えば、限定はしないが、ツヤ消し、サテン、および半光沢等、種々の光沢のレベルを達成することができる。顔料容積濃度（pigment volume concentration（ＰＶＣ））は、多くの場合、塗料仕上げと関連するが、様々な仕上げについてＰＶＣの範囲は重複しうる。ＰＶＣは、顔料の単位体積であり、結合剤の体積を加算した顔料体積の比率である。ＰＶＣにより、コーティング／塗料の耐久性と顔料の量との関連性を表すことができる。
【００３６】
本発明のコーティング組成物（塗料配合物を含む）は、とりわけ、結合剤、液体、および本明細書に開示の非晶質アルミノケイ酸塩粒子を含有することができる。驚くべきことに、そのような組成物は、周囲空気または周囲環境からＶＯＣを除去すること、および／または周囲空気または周囲環境におけるＶＯＣレベルを減少することができる。よって、本発明の一定の態様は、ＶＯＣ低減（例えば、ホルムアルデヒド低減、揮発性炭化水素低減）性能を有するコーティング組成物（塗料配合物を含む）に関するものである。ＶＯＣを代表とする一定の組成物の除去／低減の測定に用いる標準試験としては、中国ＪＣ／Ｔ１０７４−２００８（China JC/T 1074-2008:空気清浄に関するコーティングの浄化能力）があり、その全体を参照により本明細書に援用する。本発明の一態様において、本開示のコーティング組成物は、ホルムアルデヒドの浄化効率（除去）のレベルが７５％以上で中国ＪＣ／Ｔ１０７４−２００８標準試験に合格することができる。追加的にまたは代案として、コーティング組成物は、ホルムアルデヒドの浄化効率の持続性（例えば、耐久性、保持率）のレベルが６０％以上で中国ＪＣ／Ｔ１０７４−２００８標準試験に合格することができる。追加的にまたは代案として、コーティング組成物は、トルエンの浄化効率（除去）のレベルが３５％以上で中国ＪＣ／Ｔ１０７４−２００８標準試験に合格することができる。追加的にまたは代案として、コーティング組成物は、トルエンの浄化効率の持続性（例えば、耐久性、保持率）のレベルが２０％以上で中国ＪＣ／Ｔ１０７４−２００８標準試験に合格することができる。
【００３７】
本明細書においては、また、本明細書に開示の非晶質アルミノケイ酸塩粒子を含むドライコーティング（例えば、乾燥後または硬化後に、固体膜または層、硬化膜または層を形成するもの）を包含する。さらに、本明細書において、本明細書に開示の非晶質アルミノケイ酸塩粒子を含有する組成物（例えば、塗料配合物等のウェットコーティング組成物）から生成したドライコーティング（例えば、乾燥後または硬化後に、固体膜または層、硬化膜または層を形成するもの）を包含する。本発明によるドライコーティングの厚さは、一般に、最終用途、対象とする基板、および予想される環境条件等に応じて、１μｍ〜約５００μｍの間とすることができる。例えば、コーティングの厚さは、約５μｍ〜約３００μｍの範囲、約２５μｍ〜約２５０μｍの範囲、または約３５μｍ〜約２００μｍとすることができる。
【００３８】
意外にも、本明細書において開示および記載するドライコーティングは、周囲空気または周囲環境からＶＯＣを除去および／または周囲空気または周囲環境におけるＶＯＣレベルを減少させることができる。ＶＯＣを代表する特定の化合物の除去／減少を測定するのに用いる標準試験は、中国ＪＣ／Ｔ１０７４−２００８試験である。本発明の一態様として開示するコーティングは、ホルムアルデヒドの浄化効率のレベルが７５％以上で中国ＪＣ／Ｔ１０７４−２００８標準試験に合格することができる。追加的にまたは代案として、コーティングは、ホルムアルデヒドの浄化効率の持続性（例えば、耐久性、保持率）のレベルが６０％以上で中国ＪＣ／Ｔ１０７４−２００８標準試験に合格することができる。追加的にまたは代案として、コーティングは、トルエンの浄化効率（除去）のレベルが３５％以上で中国ＪＣ／Ｔ１０７４−２００８標準試験に合格することができる。追加的にまたは代案として、コーティングは、トルエンの浄化効率の持続性（例えば、耐久性、保持率）のレベルが２０％以上で中国ＪＣ／Ｔ１０７４−２００８標準試験に合格することができる。
【００３９】
さらに、本明細書において包含されるものとして、本開示の非晶質アルミノケイ酸塩粒子のいずれかにより少なくとも部分的に被覆された基板を含む製品がある。さらに、本明細書において包含される製品は、例えば、本開示の非晶質アルミノケイ酸塩粒子を含有する組成物のいずれかから生成したコーティング等で少なくとも部分的に被覆された基板を含むことができる。したがって、本明細書に記載のアルミノケイ酸塩粒子で少なくとも部分的に被覆された基板、または本明細書に記載のアルミノケイ酸塩粒子を含有するコーティング（塗料を含む）で少なくとも部分的に被覆された基板を含むコーティング基板（coated substrate）も、本発明の範囲に含まれる。一般に、本発明において用いうる基板は、金属、コンクリート、木材、紙、またはプラスチック、おおびそれらの組み合わせを含むことができる。
【００４０】
限定はしないが、製品としては、任意の好適な製品とすることができ、フィルタ繊維またはエアフィルタ；カーペット繊維またはカーペット；建物の壁、床、または天井（例えば、少なくとも一部を被覆した室内表面）等を含むことができる。
【００４１】
本発明は、また、基板をコーティングする方法またはコーティングした基板を生産する方法を開示する。そのような方法の一例としては、（ａ）結合材、液体（例えば水）、および本明細書に開示の非晶質アルミノケイ酸塩粒子を含むコーティング組成物を提供すること、（ｂ）当該組成物を基板の表面に塗布すること、（ｃ）基板上で組成物を乾燥または硬化させることにより、コーティングした基板を生成することを含む。コーティング組成物（または塗料配合物）は、種々の手法により基板状に塗布することができ、例えば、浸漬、ローリング、刷毛塗り、噴霧、スキージング、バックローリング、流し込み、こて塗り等が挙げられる。これらの手法を組み合わせて用いることもできる。コーティング組成物は、必要に応じて、基板の内外表面の両方に用いることができる。
【００４２】
ＶＯＣを除去する方法は、例えば、空気の質を向上することを意図している。その一つは、気流からＶＯＣを除去する方法に関し、当該方法は、本明細書に開示する非晶質アルミノケイ酸塩粒子で少なくとも部分的に被覆された（または、本明細書に開示のコーティングで少なくとも部分的に被覆した）繊維を含むフィルタに、ＶＯＣの少なくとも一部を当該繊維に接触させフィルタに流入させるのに十分な条件下で、気流をフィルタに通過させることを含むことができ、それにより当該気流からＶＯＣを除去する。当業者には容易に理解されるように、フィルタの繊維の量、コーティング／粒子厚さ、気流流量、および繊維との接触時間、ＶＯＣの流入量、所望するＶＯＣの除去量等、その他幾多の要因によって、様々な条件を採用することができる。
【００４３】
別の方法としては、室内環境からＶＯＣを除去する方法に関する。本方法は、（１）本明細書に開示のコーティングで少なくとも一部を被覆した室内面（interior surface）を提供すること、および（２）ＶＯＣを当該室内面に接触させること、を含み、室内環境におけるＶＯＣの少なくとも一部を当該コーティングが吸収する。当業者には容易に理解されるように、コーティングが吸収するＶＯＣの量は、コーティング厚さ、空気と被覆した室内面との接触時間、当該室内環境における空気循環の量、当該室内環境におけるＶＯＣの初期量、室内環境容積に対するコーティングの表面積等、その他幾多の要因によって変化しうる。
【実施例】
【００４４】
本発明を以下の各試験例に基づいてさらに説明するが、各試験例は本発明の範囲を限定するものと決して解釈すべきではない。当業者らが本明明細書に接した後は、各試験例についての種々の他の態様、改変、および等価物等が、本発明の要旨または添付した特許請求の範囲から逸脱することなく当業者にとって自明となるであろう。  
【００４５】
本明細書において開示するＢＥＴ表面積、細孔容積、および細孔径分布は、それぞれ、ＢＥＴ窒素吸着法（Brunaurら著、米国化学誌、６０、３０９（１９３８））、およびＨａｌｓｅｙ  Ｆａａｓ訂正を用いたＢＪＨ脱湿等温線（Halsey, G.D., J. Chem. Phys.（１９４８）、１６、ｐｐ．９３１）を用いてマイクロメリティクス社のトリスターＩＩ３０２０Ｖ１．０３上で測定したが、これらの手法は当業者にとって周知である。
【００４６】
ケイ酸塩表面上でのＣＴＡＢ（セチルトリメチルアンモニウムブロミド）吸着、遠心分離によって分離した余剰分および界面活性剤電極を用いラウリル硫酸ナトリウムを用いた滴定によって測定した量により、ＣＴＡＢ表面積を求めた。具体的には、約０．５ｇのケイ酸塩をＣＴＡＢ溶液１００ｍＬ（５．５ｇ／Ｌ）を入れた２５０ｍＬビーカーに入れ、電気撹拌プレート上で１時間混合した後、１０，０００ｒｐｍで３０分間遠心分離した。１００ｍＬビーカー中で、５ｍＬの上澄液に１０％トリトンＸ−１００を１ｍＬ添加した。０．１Ｎの塩酸を用いてｐＨを３〜３．５に調節し、界面活性剤電極（Brinkmann SUR1501-DL）ブリンクマンを用いて試料を０.０１Ｍのラウリル酸ナトリウムで滴定して終点（the endpoint）を測定した。
【００４７】
吸油量値は、ＡＳＴＭ  Ｄ２８１に記載の方法により、亜麻仁油を用いて測定した（粒子１００ｇ当たりの吸油量（ｃｃ））。一般に、吸油量が高いことは、高構造粒子であることを示し、一方、当該値が低くなると低構造粒子であることを示す。
【００４８】
（試験例１〜１０）
試験例１は、Ｊ・Ｍ・フーバー・コーポレーションから市販されている非晶質アルミノケイ酸ナトリウムであり、試験例２は、イメリス社から市販されている珪藻土とした。両材料は、いずれも、塗料用途に一般に用いられるものである。試験例３〜６のアルミノケイ酸ナトリウムは、反応温度を調整して微孔質の量を増加させつつ、全体を参照により本明細書に援用する米国特許第３，５８２，３７９号明細書に記載の通りに調製した。
【００４９】
表Ｉに、試験例１および試験例３〜６のアルミノケイ酸塩および試験例２の珪藻土の特定の特性および特徴の概要を示す。特に注目すべきは、試験例１〜２と比較して、試験例３はＢＥＴ表面積が高く、吸油量が低く、細孔径が５０Å未満の孔から生じた細孔容積が約２５％であった。試験例４〜６は、試験例３と比較して、表面積が高く、吸油量が低く、細孔容積が小さく、ミクロ孔容積の割合が高かった。
【００５０】
表ＩＩは、試験例１〜３の材料を評価するのに用いた標準的な４５ＰＶＣ（顔料容積濃度（pigment volume concentration））モデル（コントロール）塗料配合物の一覧であり、塗料中のＣａＣＯ３の５％を置換することにより（この置換に伴いＣａＣＯ３の配合（loading）も１５％から１０％に減少）評価を行った。表ＩＩＩは、中国ＪＣ／Ｔ１０７４−２００８標準に基づく、試験例７〜１０の塗料配合物のＶＯＣ除去試験の概要を示す。意外にも、表ＩＩＩから、（試験例３のアルミノケイ酸塩を用いた）試験例１０が、試験対象とした各ＶＯＣ除去カテゴリーにおける他の試験例より性能が優れていたことがわかる。さらに、（試験例３のアルミノケイ酸塩を用いる）試験例１０は、ホルムアルデヒドの浄化効率のレベルが７５％以上で中国ＪＣ／Ｔ１０７４−２００８標準試験に合格し、ホルムアルデヒドの浄化効率の持続性のレベルが６０％以上で中国ＪＣ／Ｔ１０７４−２００８標準試験に合格し、トルエンの浄化効率のレベルが３５％以上で中国ＪＣ／Ｔ１０７４−２００８標準試験に合格し、トルエンの浄化効率の持続性のレベルが２０％以上で中国ＪＣ／Ｔ１０７４−２００８標準試験に合格したことがわかる。
【００５１】
試験例４〜６は、試験例３に比べて、表面積が高く、吸油量が低く、ミクロ孔容積の割合が高いため、試験例４〜６から作成した各コーティングは、試験例１０と比較しても、より一層良好なＶＯＣ除去性能を有することが期待される。
【００５２】
【表１】
2018508242.tif 000002
【００５３】
【表２】
2018508242.tif 000003
【００５４】
【表３】
2018508242.tif 000004
【００５５】
以上、幾多の態様、実施形態、および特定の試験例を参照して本発明について説明した。上記の詳細な説明に鑑み、多くの変形例が当業者にとって自明である。これらの自明な変形例はすべて、添付の特許請求の範囲において意図した最大限の範囲内にある。本発明の他の実施形態として、限定はしないが、以下のものが挙げられる（各実施形態においては、用語「含む」（comprising）を用いているが、代案として「本質的に〜からなる」（consist essentially of）または「〜からなる」（consist of）であってもよい）。
【００５６】
（実施形態１）
非晶質アルミノケイ酸塩粒子であって、以下の特徴、すなわち：
（ｉ）ＢＥＴ表面積が約１２０２／ｇ〜４５０ｍ２／ｇの範囲にあり；
（ｉｉ）吸油量が約１５０ｃｃ／１００ｇ以下であり；
（ｉｉｉ）細孔容積が約０．１８ｃｃ／ｇ〜約０．６ｃｃ／ｇの範囲にあり；および
（ｉｖ）孔径が５０Å未満の細孔のミクロ孔容積が細孔容積の約１０％〜約８０％、
を有する非晶質アルミノケイ酸塩粒子。
【００５７】
（実施形態２）
実施形態１に記載の粒子において、ＢＥＴ表面積が、本明細書において開示したＢＥＴ表面積のうち任意の範囲、例えば、約１２０ｍ２／ｇ〜約４００ｍ２／ｇ、約１２５ｍ２／ｇ〜約４２５ｍ２／ｇ、約１２５ｍ２／ｇ〜約３７５ｍ２／ｇ等の範囲にある、粒子。
【００５８】
（実施形態３）
実施形態１または２に記載の粒子において、吸油量が、本明細書において開示した吸油量の値のうち任意の範囲、例えば、約３０ｃｃ／１００ｇ〜約９０ｃｃ／１００ｇ、約５０ｃｃ／１００ｇ〜約１４０ｃｃ／１００ｇ、約５０ｃｃ／１００ｇ〜約１００ｃｃ／１００ｇ等の範囲にある、粒子。
【００５９】
（実施形態４）
上記の各実施形態のいずれか一つに記載の粒子において、細孔容積が、本明細書において開示した各細孔容積のうち任意の範囲、例えば、約０．２ｃｃ／ｇ〜約０．５ｃｃ／ｇ、約０．１８ｃｃ／ｇ〜約０．４ｃｃ／ｇ、約０．２ｃｃ／ｇ〜約０．３５ｃｃ／ｇ等の範囲にある、粒子。
【００６０】
（実施形態５）
上記の各実施形態のいずれか一つに記載の粒子において、細孔径が５０Å未満の細孔のミクロ孔容積が、本明細書において開示した百分率範囲のうち任意の範囲、例えば、細孔容積の約１５％〜約７０％、約１５％〜約６５％、約２０％〜約６０％等の範囲にある、粒子。
【００６１】
（実施形態６）
上記の各実施形態のいずれか一つに記載の粒子において、非晶質アルミノケイ酸塩粒子は、そのＣＴＡＢ表面積が、本明細書において開示した各ＣＴＡＢ表面積のうち任意の範囲、例えば、約３０ｍ２／ｇ〜約１１０ｍ２／ｇ、約３５ｍ２／ｇ〜約１１０ｍ２／ｇ、約４５ｍ２／ｇ〜約１１０ｍ２／ｇ、等の範囲にあることをさらなる特徴とする、粒子。
【００６２】
（実施形態７）
実施形態１〜６のいずれか一つに記載の粒子において、非晶質アルミノケイ酸塩粒子がアルミノケイ酸ナトリウム粒子を含むことを特徴とする、粒子。
【００６３】
（実施形態８）
実施形態１〜６のいずれか一つに記載の粒子において、非晶質アルミノケイ酸塩粒子がアルミノケイ酸マグネシウム粒子を含むことを特徴とする、粒子。
【００６４】
（実施形態９）
上記の各実施形態のいずれか一つに記載の粒子において、非晶質アルミノケイ酸塩粒子が合成品である、粒子。
【００６５】
（実施形態１０）
液体および実施形態１〜９のいずれか一つに記載の非晶質アルミノケイ酸塩粒子を含む組成物。
【００６６】
（実施形態１１）
結合剤（またはビヒクル）、液体（または希釈剤）、および実施形態１〜９のいずれか一つに記載の非晶質アルミノケイ酸塩粒子を含むコーティング組成物（例えば、塗料組成物）。
【００６７】
（実施形態１２）
実施形態１１に記載の組成物であって、当該組成物は、ホルムアルデヒドの浄化効率のレベルが７５％以上で中国ＪＣ／Ｔ１０７４−２００８標準試験に合格する、組成物。
【００６８】
（実施形態１３）
実施形態１１または１２に記載の組成物であって、当該組成物は、ホルムアルデヒドの浄化効率の持続性のレベルが６０％以上で中国ＪＣ／Ｔ１０７４−２００８標準試験に合格する、組成物。
【００６９】
（実施形態１４）
実施形態１１〜１３のいずれか一つに記載の組成物であって、当該組成物は、トルエンの浄化効率のレベルが３５％以上で中国ＪＣ／Ｔ１０７４−２００８標準試験に合格する、組成物。
【００７０】
（実施形態１５）
実施形態１１〜１４のいずれか一つに記載の組成物であって、当該組成物は、トルエンの浄化効率の持続性のレベルが２０％以上で中国ＪＣ／Ｔ１０７４−２００８標準試験に合格する、組成物。
【００７１】
（実施形態１６）
実施形態１１〜１５のいずれか一つに記載の組成物であって、液体が水を含む、組成物。
【００７２】
（実施形態１７）
実施形態１１〜１６のいずれか一つに記載の組成物において、結合剤が、任意の好適な結合剤または本明細書に記載の任意の結合剤、例えば、ラテックス樹脂（アクリル、ビニルアクリル、スチレン化アクリル）、ポリウレタン分散液、高分子溶液分散液等、またはそれらの組み合わせを含む、組成物。
【００７３】
（実施形態１８）
実施形態１１〜１７のいずれか一つに記載の組成物であって、ＴｉＯ２および／またはＣａＣＯ３を含む組成物。
【００７４】
（実施形態１９）
実施形態１１〜１８のいずれか一つに記載の組成物であって、着色剤／顔料をさらに含む組成物。
【００７５】
（実施形態２０）
実施形態１１〜１９のいずれか一つに記載の（ウェット）組成物から生成したドライコーティング。
【００７６】
（実施形態２１）
実施形態１〜９のいずれか一つに記載の非晶質アルミノケイ酸塩粒子を含むドライコーティング。
【００７７】
（実施形態２２）
実施形態２０または２１に記載のコーティングであって、ホルムアルデヒドの浄化効率のレベルが７５％以上で中国ＪＣ／Ｔ１０７４−２００８標準試験に合格するコーティング。
【００７８】
（実施形態２３）
実施形態２０〜２２のいずれか一つに記載のコーティングであって、ホルムアルデヒドの浄化効率の持続性のレベルが６０％以上で中国ＪＣ／Ｔ１０７４−２００８標準試験に合格するコーティング。
【００７９】
（実施形態２４）
実施形態２０〜２３のいずれか一つに記載のコーティングであって、トルエンの浄化効率のレベルが３５％以上で中国ＪＣ／Ｔ１０７４−２００８標準試験に合格するコーティング。
【００８０】
（実施形態２５）
実施形態２０〜２４のいずれか一つに記載のコーティングであって、トルエンの浄化効率の持続性のレベルが２０％以上で中国ＪＣ／Ｔ１０７４−２００８標準試験に合格するコーティング。
【００８１】
（実施形態２６）
実施形態２０〜２５のいずれか一つに記載のコーティングであって、その厚さが任意の好適な厚さまたは本明細書に開示の任意の範囲、例えば、約１μｍ〜約５００μｍ、約５μｍ〜約３００μｍ、約２５μｍ〜約２５０μｍ等の範囲にある、コーティング。
【００８２】
（実施形態２７）
実施形態２０〜２６のいずれか一つに記載したコーティングで少なくとも部分的に被覆された基板を含む製品において、当該基板は、任意の好適な基板または本明細書に開示の任意の基板を含み、例えば、金属、コンクリート、木材、紙、プラスチック等またはそれらの組み合わせを含む、製品。
【００８３】
（実施形態２８）
実施形態１〜９のいずれか一つに記載のアルミノケイ酸塩粒子で少なくとも部分的に被覆された基板を含む製品において、当該基板は、任意の好適な基板または本明細書に開示の任意の基板を含み、例えば、金属、コンクリート、木材、紙、プラスチック等またはそれらの組み合わせを含む、製品。
【００８４】
（実施形態２９）
実施形態２７または２８に記載の製品において、当該製品は、任意の好適な物品または本明細書に開示の任意の物品であり、例えば、フィルタ繊維、カーペット繊維またはカーペット、建物の壁、床、または天井（例えば、建物の内部）等である、製品。
【００８５】
（実施形態３０）
基板を被覆する方法であって、
（ａ）実施形態１１〜１９のいずれか一つに記載のコーティング組成物を提供すること、
（ｂ）基板の表面に該組成物を塗布すること、および
（ｃ）基板上に組成物を乾燥または硬化させること、を含む方法。
【００８６】
（実施形態３１）
気流からＶＯＣを除去する方法であって、
当該気流をフィルタに通過させることであって、該フィルタは、実施形態１〜９のいずれか一つに記載のアルミノケイ酸塩粒子で少なくとも部分的に被覆（または、実施形態２０〜２６のいずれか一つに記載のコーティングで少なくとも部分的に被覆）された繊維を含み、ＶＯＣの少なくとも一部を当該繊維に接触させ、かつ、フィルタに流入させるのに十分な条件下で気流をフィルタに通過させることにより、気流からＶＯＣを除去する、方法。
【００８７】
（実施形態３２）
室内環境からＶＯＣを除去する方法であって、
実施形態２０〜２６のいずれか一つに記載したコーティング（例えば、塗料）により少なくとも部分的に被覆された室内面を提供する工程と、
当該室内面にＶＯＣを接触させる工程と、を含み、
室内環境におけるＶＯＣの少なくとも一部をコーティングに吸収させる、方法。
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
室内環境からＶＯＣを除去する方法であって、
非晶質アルミノケイ酸塩粒子を含むコーティングで少なくとも一部を被覆した室内面を提供する工程と、
前記ＶＯＣを前記室内面に接触させる工程と、を含み、
前記非晶質アルミノケイ酸塩粒子は、
（ｉ）ＢＥＴ表面積が約１２０ｍ２／ｇ〜約４５０ｍ２／ｇの範囲にあり、
（ｉｉ）吸油量が約１５０ｃｃ／１００ｇ以下であり、
（ｉｉｉ）細孔容積が、約０．１８ｃｃ／ｇ〜約０．６ｃｃ／ｇの範囲にあり、かつ、
（ｉｖ）孔径が５０Å未満の細孔であるミクロ孔容積が前記細孔容積の約１０％〜約８０％であることを特徴とし、
前記室内環境における前記ＶＯＣの少なくとも一部を前記コーティングに吸収させることを特徴とする、方法。
【請求項２】
前記非晶質アルミノケイ酸塩粒子は、さらに、
ＢＥＴ表面積が約１２０ｍ２／ｇ〜約４００ｍ２／ｇの範囲にあり、
吸油量が約５０ｃｃ／１００ｇ〜約１５０ｃｃ／１００ｇの範囲にあり、
細孔容積が約０．２ｃｃ／ｇ〜約０．５ｃｃ／ｇの範囲にあり、かつ、
ミクロ孔容積が、前記細孔容積の約１５％〜約７５％であることを特徴とする、
請求項１に記載の方法。
【請求項３】
前記非晶質アルミノケイ酸塩粒子は、さらに、ＣＴＡＢ表面積が約３０ｍ２／ｇ〜約１１０ｍ２／ｇの範囲にあることを特徴とする、請求項１に記載の方法。
【請求項４】
前記非晶質アルミノケイ酸塩粒子はアルミノケイ酸ナトリウム粒子を含む、請求項１に記載の方法。
【請求項５】
前記非晶質アルミノケイ酸塩粒子は、さらに、
ＣＴＡＢ表面積が約４０ｍ２／ｇ〜約１０５ｍ２／ｇの範囲であり、
ミクロ孔容積が、前記細孔容積の約２０％〜約６０％である、
請求項１〜４のいずれか一項に記載の方法。
【請求項６】
前記コーティングは、さらに、染料／顔料を含む、
請求項１〜５のいずれか一項に記載の方法。
【請求項７】
前記コーティングは、さらに、レオロジー改質剤、界面活性剤、消泡剤、合体剤（コアレッセント）、および殺生物剤から選択した１または複数の添加剤を含む、請求項１〜６のいずれか一項に記載の方法。
【請求項８】
前記コーティングの厚さが約５μｍ〜約３００μｍの範囲である、請求項１〜７のいずれか一項に記載の方法。
【請求項９】
前記コーティングは、ホルムアルデヒドの浄化効率のレベルが７５％以上で中国ＪＣ／Ｔ１０７４−２００８標準試験に合格し、
前記コーティングは、ホルムアルデヒドの浄化効率の持続性のレベルが６０％以上で中国ＪＣ／Ｔ１０７４−２００８標準試験に合格する、
請求項１〜８のいずれか一項に記載の方法。
【請求項１０】
前記コーティングは、トルエンの浄化効率のレベルが３５％以上で中国ＪＣ／Ｔ１０７４−２００８標準試験に合格し、
前記コーティングは、トルエンの浄化効率の持続性のレベルが２０％以上で中国ＪＣ／Ｔ１０７４−２００８標準試験に合格する、
請求項１〜９のいずれか一項に記載の方法。
【請求項１１】
気流からＶＯＣを除去する方法であって、
非晶質アルミノケイ酸塩粒子で少なくとも部分的に被覆した繊維を含むフィルタに、ＶＯＣの少なくとも一部を当該繊維に接触させ、かつ、フィルタに流入させるのに十分な条件下で気流を通過させることにより、該気流からＶＯＣを除去する方法であって、
前記非晶質アルミノケイ酸塩粒子は、
（ｉ）ＢＥＴ表面積が約１２０ｍ２／ｇ〜約４５０ｍ２／ｇの範囲にあり；
（ｉｉ）吸油量が約１５０ｃｃ／１００ｇ以下であり；
（ｉｉｉ）細孔容積が約０．１８ｃｃ／ｇ〜約０．６ｃｃ／ｇの範囲にあり；かつ、
（ｉｖ）孔径が５０Å未満の細孔であるミクロ孔の容積が、前記細孔容積の約１０％〜約８０％であることを特徴とする、非晶質アルミノケイ酸塩粒子。
【請求項１２】
前記非晶質アルミノケイ酸塩粒子は、さらに、
ＢＥＴ表面積が、約１２０ｍ２／ｇ〜約４００ｍ２／ｇの範囲であり；
吸油量が、約５０ｃｃ／１００ｇ〜約１５０ｃｃ／１００ｇの範囲にあり；
細孔容積が、約０．２ｃｃ／ｇ〜約０．５ｃｃ／ｇの範囲にあり；かつ、
ミクロ孔容積が、前記細孔容積の約１５％〜約７５％であることを特徴とする、
請求項１１に記載の方法。
【請求項１３】
前記非晶質アルミノケイ酸塩粒子は、さらに、ＣＴＡＢ表面積が約３０ｍ２／ｇ〜１１０ｍ２／ｇの範囲にあることを特徴とする、請求項１１に記載の方法。
【請求項１４】
前記非晶質アルミノケイ酸塩粒子はアルミノケイ酸ナトリウム粒子を含む、請求項１１に記載の方法。
【請求項１５】
前記非晶質アルミノケイ酸塩粒子は、さらに、ミクロ孔容積が前記細孔容積の約２０％〜約６０％であることを特徴とする、請求項１１〜１４のいずれか一項に記載の方法。
【請求項１６】
前記非晶質アルミノケイ酸塩粒子は、さらに、ＣＴＡＢ表面積が約４０ｍ２／ｇ〜約１０５ｍ２／ｇの範囲にあることを特徴とする、請求項１１〜１５のいずれか一項に記載の方法。
【請求項１７】
前記非晶質アルミノケイ酸塩粒子は、さらに、吸油量が約４５ｃｃ／１００ｇ〜約８５ｃｃ／１００ｇの範囲にあることを特徴とする、請求項１１〜１６のいずれか一項に記載の方法。
【請求項１８】
前記フィルタは、ホルムアルデヒドの浄化効率のレベルが７５％以上で中国ＪＣ／Ｔ１０７４−２００８標準試験に合格し、かつ、
前記フィルタは、ホルムアルデヒドの浄化効率の持続性のレベルが６０％以上で中国ＪＣ／Ｔ１０７４−２００８標準試験に合格することを特徴とする、
請求項１１〜１７のいずれか一項に記載の方法。
【請求項１９】
前記フィルタは、トルエンの浄化効率のレベルが３５％以上で中国ＪＣ／Ｔ１０７４−２００８標準試験に合格し、かつ、
前記フィルタは、トルエンの浄化効率の持続性のレベルが２０％以上で中国ＪＣ／Ｔ１０７４−２００８標準試験に合格することを特徴とする、
請求項１１〜１８のいずれか一項に記載の方法。
【国際調査報告】
2018508242.tif 000005
2018508242.tif 000006